【手続補正書】
【提出日】平成29年10月30日(2017.10.30)
【手続補正１】
【補正対象書類名】特許請求の範囲
【補正対象項目名】全文
【補正方法】変更
【補正の内容】
【特許請求の範囲】
【請求項１】
約６５〜約８６質量％のシリカ、約１４〜約３５質量％のマグネシア、及び０を超え約０．４５質量％までの酸化リチウムの繊維化生成物を含む、無機繊維。
【請求項２】
（ｉ）約６５〜約８６質量％のシリカ、約１４〜約３５質量％のマグネシア、及び０を超え約０．３５質量％までの酸化リチウム；
（ｉｉ）約６５〜約８６質量％のシリカ、約１４〜約３５質量％のマグネシア、及び０を超え約０．３質量％までの酸化リチウム；
（ｉｉｉ）約６５〜約８６質量％のシリカ、約１４〜約３５質量％のマグネシア、及び０を超え約０．２５質量％までの酸化リチウム；
（ｉｖ）約６５〜約８６質量％のシリカ、約１４〜約３５質量％のマグネシア、及び０を超え約０．２質量％までの酸化リチウム；
（ｖ）約６５〜約８６質量％のシリカ、約１４〜約３５質量％のマグネシア、及び０を超え約０．１７５質量％までの酸化リチウム；
（ｖｉ）約６５〜約８６質量％のシリカ、約１４〜約３５質量％のマグネシア、及び０を超え約０．１５質量％の酸化リチウム；
（ｖｉｉ）約６５〜約８６質量％のシリカ、約１４〜約３５質量％のマグネシア、及び０を超え約０．１質量％の酸化リチウム；
（ｖｉｉｉ）約６５〜約８６質量％のシリカ、約１４〜約３５質量％のマグネシア、及び０を超え約０．０７５質量％までの酸化リチウム；
（ｉｘ）約６５〜約８６質量％のシリカ、約１４〜約３５質量％のマグネシア、及び０を超え約０．０５質量％までの酸化リチウム；
（ｘ）約６５〜約８６質量％のシリカ、約１４〜約３５質量％のマグネシア、及び０を超え約０．０１質量％までの酸化リチウム；又は
（ｘｉ）約６５〜約８６質量％のシリカ、約１４〜約３５質量％のマグネシア、及び０を超え約０．００５質量％までの酸化リチウム
のうちのいずれか１つの繊維化生成物を含む、請求項１に記載の無機繊維。
【請求項３】
約６５〜約８６質量％のシリカ、約１４〜約３５質量％のマグネシア、及び次の範囲のいずれか１つの酸化リチウム：（ｉ）０を超え約０．０５質量％まで、（ｉｉ）０を超え約０．０４５質量％まで、（ｉｉｉ）約０．００２〜約０．０４質量％、（ｉｖ）約０．００５〜約０．０４質量％、（ｖ）約０．０１〜約０．０４質量％、（ｖｉ）約０．０２〜約０．０４質量％、（ｖｉｉ）約０．０３〜約０．０４質量％、又は（ｖｉｉｉ）約０．０３５〜約０．０４質量％、の繊維化生成物を含む、請求項１に記載の無機繊維。
【請求項４】
約７０〜約８０質量％のシリカ、約２０〜約３０質量％のマグネシア、及び０を超え約０．４５質量％までの酸化リチウムの繊維化生成物を含む、請求項１に記載の無機繊維。
【請求項５】
（ｉ）約７０〜約８０質量％のシリカ、約２０〜約３０質量％のマグネシア、及び０を超え約０．３５質量％までの酸化リチウム；
（ｉｉ）約７０〜約８０質量％のシリカ、約２０〜約３０質量％のマグネシア、及び０を超え約０．３質量％までの酸化リチウム；
（ｉｉｉ）約７０〜約８０質量％のシリカ、約２０〜約３０質量％のマグネシア、及び０を超え約０．２５質量％までの酸化リチウム；
（ｉｖ）約７０〜約８０質量％のシリカ、約２０〜約３０質量％のマグネシア、及び０を超え約０．２質量％までの酸化リチウム；
（ｖ）約７０〜約８０質量％のシリカ、約２０〜約３０質量％のマグネシア、及び０を超え約０．１７５質量％までの酸化リチウム；
（ｖｉ）約７０〜約８０質量％のシリカ、約２０〜約３０質量％のマグネシア、及び０を超え約０．１５質量％までの酸化リチウム；
（ｖｉｉ）約７０〜約８０質量％のシリカ、約２０〜約３０質量％のマグネシア、及び０を超え約０．１質量％までの酸化リチウム；
（ｖｉｉｉ）約７０〜約８０質量％のシリカ、約２０〜約３０質量％のマグネシア、及び０を超え約０．０７５質量％までの酸化リチウム；
（ｉｘ）約７０〜約８０質量％のシリカ、約２０〜約３０質量％のマグネシア、及び０を超え約０．０１質量％までの酸化リチウム；又は
（ｘ）約７０〜約８０質量％のシリカ、約２０〜約３０質量％のマグネシア、及び０を超え約０．００５質量％までの酸化リチウム
のうちのいずれか１つの繊維化生成物を含む、請求項４に記載の無機繊維。
【請求項６】
約７０〜約８０質量％のシリカ、約２０〜約３０質量％のマグネシア、及び次の範囲のうちいずれか１つの酸化リチウム：（ｉ）０を超え約０．０５質量％まで、（ｉｉ）０を超え約０．０４５質量％まで、（ｉｉｉ）約０．００２〜約０．０４質量％、（ｉｖ）約０．００５〜約０．０４質量％、（ｖ）約０．０１〜約０．０４質量％、（ｖｉ）約０．０２〜約０．０４質量％、（ｖｉｉ）約０．０３〜約０．０４質量％、又は（ｖｉｉｉ）約０．０３５〜約０．０４質量％、の繊維化生成物を含む、請求項５に記載の無機繊維。
【請求項７】
約７７〜約８０質量％のシリカ、約２０〜約２３質量％のマグネシア、０を超え約０．４５質量％までの酸化リチウムの繊維化生成物を含む、請求項１に記載の無機繊維。
【請求項８】
（ｉ）約７７〜約８０質量％のシリカ、約２０〜約２３質量％のマグネシア、０を超え約０．３５質量％までの酸化リチウム；
（ｉｉ）約７７〜約８０質量％のシリカ、約２０〜約２３質量％のマグネシア、０を超え約０．３質量％までの酸化リチウム；
（ｉｉｉ）約７７〜約８０質量％のシリカ、約２０〜約２３質量％のマグネシア、０を超え約０．２５質量％までの酸化リチウム；
（ｉｖ）約７７〜約８０質量％のシリカ、約２０〜約２３質量％のマグネシア、０を超え約０．２質量％までの酸化リチウム；
（ｖ）約７７〜約８０質量％のシリカ、約２０〜約２３質量％のマグネシア、０を超え約０．１５質量％までの酸化リチウム；
（ｖｉ）約７７〜約８０質量％のシリカ、約２０〜約２３質量％のマグネシア、０を超え約０．１質量％までの酸化リチウム；
（ｖｉｉ）約７７〜約８０質量％のシリカ、約２０〜約２３質量％のマグネシア、０を超え約０．０７５質量％までの酸化リチウム；
（ｖｉｉｉ）約７７〜約８０質量％のシリカ、約２０〜約２３質量％のマグネシア、０を超え約０．０５質量％までの酸化リチウム；
（ｉｘ）約７７〜約８０質量％のシリカ、約２０〜約２３質量％のマグネシア、０を超え約０．０１質量％までの酸化リチウム；又は
（ｘ）約７７〜約８０質量％のシリカ、約２０〜約２３質量％のマグネシア、０を超え約０．００５質量％までの酸化リチウム
のうちのいずれか１つの繊維化生成物を含む、請求項７に記載の無機繊維。
【請求項９】
約７７〜約８０質量％のシリカ、約２０〜約３０質量％のマグネシア、及び次の範囲のうちいずれか１つの酸化リチウム：（ｉ）０を超え約０．０５質量％まで、（ｉｉ）０を超え約０．０４５質量％まで、（ｉｉｉ）約０．００２〜約０．０４質量％、（ｉｖ）約０．００５〜約０．０４質量％、（ｖ）約０．０１〜約０．０４質量％、（ｖｉ）約０．０２〜約０．０４質量％、（ｖｉｉ）約０．０３〜約０．０４質量％、又は（ｖｉｉｉ）約０．０３５〜約０．０４質量％、の繊維化生成物を含む、請求項８に記載の無機繊維。
【請求項１０】
約７８〜約８０質量％のシリカ、約２０〜約２２質量％のマグネシア、０を超え約０．４５質量％までの酸化リチウムの繊維化生成物を含む、請求項１に記載の無機繊維。
【請求項１１】
（ｉ）約７８〜約８０質量％のシリカ、約２０〜約２２質量％のマグネシア、０を超え約０．３５質量％までの酸化リチウム；
（ｉｉ）約７８〜約８０質量％のシリカ、約２０〜約２２質量％のマグネシア、０を超え約０．３質量％までの酸化リチウム；
（ｉｉｉ）約７８〜約８０質量％のシリカ、約２０〜約２２質量％のマグネシア、０を超え約０．２５質量％までの酸化リチウム；
（ｉｖ）約７８〜約８０質量％のシリカ、約２０〜約２２質量％のマグネシア、０を超え約０．２質量％までの酸化リチウム；
（ｖ）約７８〜約８０質量％のシリカ、約２０〜約２２質量％のマグネシア、０を超え約０．１５質量％までの酸化リチウム；
（ｖｉ）約７８〜約８０質量％のシリカ、約２０〜約２２質量％のマグネシア、０を超え約０．１質量％までの酸化リチウム；
（ｖｉｉ）約７８〜約８０質量％のシリカ、約２０〜約２２質量％のマグネシア、０を超え約０．０７５質量％までの酸化リチウム；
（ｖｉｉｉ）約７８〜約８０質量％のシリカ、約２０〜約２２質量％のマグネシア、０を超え約０．０５質量％までの酸化リチウム；
（ｉｘ）約７８〜約８０質量％のシリカ、約２０〜約２２質量％のマグネシア、０を超え約０．０１質量％までの酸化リチウム；又は
（ｘ）約７８〜約８０質量％のシリカ、約２０〜約２２質量％のマグネシア、０を超え約０．００５質量％までの酸化リチウム
のうちのいずれか１つの繊維化生成物を含む、請求項１０に記載の無機繊維。
【請求項１２】
（ｉ）前記繊維化生成物は、０を超え約１１質量％のジルコニアを含む；
（ｉｉ）前記繊維化生成物は、Ｆｅ2Ｏ3として測定した酸化鉄を１質量％以下で含有する；
（ｉｉｉ）前記繊維化生成物は、１質量％以下のカルシアを含有する；及び／又は
（ｉｖ）前記繊維は、約３．５μｍを超え約７．５μｍまでの平均直径を有する
のうちの少なくとも１つを更に特徴とする、請求項１〜１１のいずれか一項に記載の無機繊維。
【請求項１３】
前記繊維は、１２６０℃で５％以下の収縮を示す、請求項１〜１２のいずれか一項に記載の無機繊維。
【請求項１４】
前記繊維は、１４００℃で５％以下の収縮を示す、請求項１〜１２のいずれか一項に記載の無機繊維。
【手続補正２】
【補正対象書類名】明細書
【補正対象項目名】０３５３
【補正方法】変更
【補正の内容】
【０３５３】
（０３４１）本発明の無機繊維、熱絶縁材、該無機繊維の製造方法、及び該熱絶縁材を用いて物品を絶縁する方法を、様々な実施形態に関連して説明してきたが、他の同様な実施形態を使用してもよく、又は同じ機能を果たすために上記実施形態に変更若しくは追加を行ってもよいことは理解されるべきである。更に、様々な例示的実施形態を、所望の結果を生み出すために組み合わせてもよい。従って、本発明の無機繊維、熱絶縁材、該無機繊維の製造方法、及び該熱絶縁材を用いて物品を絶縁する方法は、いかなる単一の実施形態にも限定されるべきではなく、むしろ添付の特許請求の範囲の記述に従う広さ及び範囲で解釈すべきである。本明細書に記載された実施形態は、単なる例示であり、また当業者は本発明の精神及び範囲を逸脱することなく、変更及び修正を加えてもよいことは理解されるであろう。このような変更及び修正は全て、上記のように、本発明の範囲内に含まれることを意図するものである。更に、所望の結果を与えるために本発明の様々な実施形態を組み合わせてもよいことから、開示された全ての実施形態は、必ずしも択一的ではない。
以下において、本発明の好ましい態様は、以下の通りである。
１．約６５〜約８６質量％のシリカ、約１４〜約３５質量％のマグネシア、及び０を超え約０．４５質量％までの酸化リチウムの繊維化生成物を含む、無機繊維。
２．（ｉ）約６５〜約８６質量％のシリカ、約１４〜約３５質量％のマグネシア、及び０を超え約０．３５質量％までの酸化リチウム；
（ｉｉ）約６５〜約８６質量％のシリカ、約１４〜約３５質量％のマグネシア、及び０を超え約０．３質量％までの酸化リチウム；
（ｉｉｉ）約６５〜約８６質量％のシリカ、約１４〜約３５質量％のマグネシア、及び０を超え約０．２５質量％までの酸化リチウム；
（ｉｖ）約６５〜約８６質量％のシリカ、約１４〜約３５質量％のマグネシア、及び０を超え約０．２質量％までの酸化リチウム；
（ｖ）約６５〜約８６質量％のシリカ、約１４〜約３５質量％のマグネシア、及び０を超え約０．１７５質量％までの酸化リチウム；
（ｖｉ）約６５〜約８６質量％のシリカ、約１４〜約３５質量％のマグネシア、及び０を超え約０．１５質量％の酸化リチウム；
（ｖｉｉ）約６５〜約８６質量％のシリカ、約１４〜約３５質量％のマグネシア、及び０を超え約０．１質量％の酸化リチウム；
（ｖｉｉｉ）約６５〜約８６質量％のシリカ、約１４〜約３５質量％のマグネシア、及び０を超え約０．０７５質量％までの酸化リチウム；
（ｉｘ）約６５〜約８６質量％のシリカ、約１４〜約３５質量％のマグネシア、及び０を超え約０．０５質量％までの酸化リチウム；
（ｘ）約６５〜約８６質量％のシリカ、約１４〜約３５質量％のマグネシア、及び０を超え約０．０１質量％までの酸化リチウム；又は
（ｘｉ）約６５〜約８６質量％のシリカ、約１４〜約３５質量％のマグネシア、及び０を超え約０．００５質量％までの酸化リチウム
のうちのいずれか１つの繊維化生成物を含む、上記１に記載の無機繊維。
３．約６５〜約８６質量％のシリカ、約１４〜約３５質量％のマグネシア、及び次の範囲のいずれか１つの酸化リチウム：（ｉ）０を超え約０．０５質量％まで、（ｉｉ）０を超え約０．０４５質量％まで、（ｉｉｉ）約０．００２〜約０．０４質量％、（ｉｖ）約０．００５〜約０．０４質量％、（ｖ）約０．０１〜約０．０４質量％、（ｖｉ）約０．０２〜約０．０４質量％、（ｖｉｉ）約０．０３〜約０．０４質量％、又は（ｖｉｉｉ）約０．０３５〜約０．０４質量％、の繊維化生成物を含む、上記１に記載の無機繊維。
４．約７０〜約８０質量％のシリカ、約２０〜約３０質量％のマグネシア、及び０を超え約０．４５質量％までの酸化リチウムの繊維化生成物を含む、上記１に記載の無機繊維。
５．（ｉ）約７０〜約８０質量％のシリカ、約２０〜約３０質量％のマグネシア、及び０を超え約０．３５質量％までの酸化リチウム；
（ｉｉ）約７０〜約８０質量％のシリカ、約２０〜約３０質量％のマグネシア、及び０を超え約０．３質量％までの酸化リチウム；
（ｉｉｉ）約７０〜約８０質量％のシリカ、約２０〜約３０質量％のマグネシア、及び０を超え約０．２５質量％までの酸化リチウム；
（ｉｖ）約７０〜約８０質量％のシリカ、約２０〜約３０質量％のマグネシア、及び０を超え約０．２質量％までの酸化リチウム；
（ｖ）約７０〜約８０質量％のシリカ、約２０〜約３０質量％のマグネシア、及び０を超え約０．１７５質量％までの酸化リチウム；
（ｖｉ）約７０〜約８０質量％のシリカ、約２０〜約３０質量％のマグネシア、及び０を超え約０．１５質量％までの酸化リチウム；
（ｖｉｉ）約７０〜約８０質量％のシリカ、約２０〜約３０質量％のマグネシア、及び０を超え約０．１質量％までの酸化リチウム；
（ｖｉｉｉ）約７０〜約８０質量％のシリカ、約２０〜約３０質量％のマグネシア、及び０を超え約０．０７５質量％までの酸化リチウム；
（ｉｘ）約７０〜約８０質量％のシリカ、約２０〜約３０質量％のマグネシア、及び０を超え約０．０１質量％までの酸化リチウム；又は
（ｘ）約７０〜約８０質量％のシリカ、約２０〜約３０質量％のマグネシア、及び０を超え約０．００５質量％までの酸化リチウム
のうちのいずれか１つの繊維化生成物を含む、上記４に記載の無機繊維。
６．約７０〜約８０質量％のシリカ、約２０〜約３０質量％のマグネシア、及び次の範囲のうちいずれか１つの酸化リチウム：（ｉ）０を超え約０．０５質量％まで、（ｉｉ）０を超え約０．０４５質量％まで、（ｉｉｉ）約０．００２〜約０．０４質量％、（ｉｖ）約０．００５〜約０．０４質量％、（ｖ）約０．０１〜約０．０４質量％、（ｖｉ）約０．０２〜約０．０４質量％、（ｖｉｉ）約０．０３〜約０．０４質量％、又は（ｖｉｉｉ）約０．０３５〜約０．０４質量％、の繊維化生成物を含む、上記５に記載の無機繊維。
７．約７５〜約８０質量％のシリカ、約２０〜約２５質量％のマグネシア、及び０を超え約０．４５質量％までの酸化リチウムの繊維化生成物を含む、上記１に記載の無機繊維。
８．（ｉ）約７５〜約８０質量％のシリカ、約２０〜約２５質量％のマグネシア、及び０を超え約０．３５質量％までの酸化リチウム；
（ｉｉ）約７５〜約８０質量％のシリカ、約２０〜約２５質量％のマグネシア、及び０を超え約０．３質量％までの酸化リチウム；
（ｉｉｉ）約７５〜約８０質量％のシリカ、約２０〜約２５質量％のマグネシア、及び０を超え約０．２５質量％までの酸化リチウム；
（ｉｖ）約７５〜約８０質量％のシリカ、約２０〜約２５質量％のマグネシア、及び０を超え約０．２質量％までの酸化リチウム；
（ｖ）約７５〜約８０質量％のシリカ、約２０〜約２５質量％のマグネシア、及び０を超え約０．１５質量％までの酸化リチウム；
（ｖｉ）約７５〜約８０質量％のシリカ、約２０〜約２５質量％のマグネシア、及び０を超え約０．１質量％までの酸化リチウム；
（ｖｉｉ）約７５〜約８０質量％のシリカ、約２０〜約２５質量％のマグネシア、及び０を超え約０．０７５質量％までの酸化リチウム；
（ｖｉｉｉ）約７５〜約８０質量％のシリカ、約２０〜約２５質量％のマグネシア、及び０を超え約０．０５質量％までの酸化リチウム；
（ｉｘ）約７５〜約８０質量％のシリカ、約２０〜約２５質量％のマグネシア、及び０を超え約０．０１質量％までの酸化リチウム；又は
（ｘ）約７５〜約８０質量％のシリカ、約２０〜約２５質量％のマグネシア、及び０を超え約０．００５質量％までの酸化リチウム。
のうちのいずれか１つの繊維化生成物を含む、上記７に記載の無機繊維。
９．約７０〜約８０質量％のシリカ、約２０〜約３０質量％のマグネシア、及び次の範囲のうちいずれか１つの酸化リチウム：（ｉ）０を超え約０．０５質量％まで、（ｉｉ）０を超え約０．０４５質量％まで、（ｉｉｉ）約０．００２〜約０．０４質量％、（ｉｖ）約０．００５〜約０．０４質量％、（ｖ）約０．０１〜約０．０４質量％、（ｖｉ）約０．０２〜約０．０４質量％、（ｖｉｉ）約０．０３〜約０．０４質量％、又は（ｖｉｉｉ）約０．０３５〜約０．０４質量％、の繊維化生成物を含む、上記８に記載の無機繊維。
１０．約７６〜約８０質量％のシリカ、約２０〜約２４質量％のマグネシア、０を超え約０．４５質量％までの酸化リチウムの繊維化生成物を含む、上記１に記載の無機繊維。
１１．（ｉ）約７６〜約８０質量％のシリカ、約２０〜約２４質量％のマグネシア、０を超え約０．３５質量％までの酸化リチウム；
（ｉｉ）約７６〜約８０質量％のシリカ、約２０〜約２４質量％のマグネシア、０を超え約０．３質量％までの酸化リチウム；
（ｉｉｉ）約７６〜約８０質量％のシリカ、約２０〜約２４質量％のマグネシア、０を超え約０．２５質量％までの酸化リチウム；
（ｉｖ）約７６〜約８０質量％のシリカ、約２０〜約２４質量％のマグネシア、０を超え約０．２質量％までの酸化リチウム；
（ｖ）約７６〜約８０質量％のシリカ、約２０〜約２４質量％のマグネシア、０を超え約０．１５質量％までの酸化リチウム；
（ｖｉ）約７６〜約８０質量％のシリカ、約２０〜約２４質量％のマグネシア、０を超え約０．１質量％までの酸化リチウム；
（ｖｉｉ）約７６〜約８０質量％のシリカ、約２０〜約２４質量％のマグネシア、０を超え約０．０７５質量％までの酸化リチウム；
（ｖｉｉｉ）約７６〜約８０質量％のシリカ、約２０〜約２４質量％のマグネシア、０を超え約０．０５質量％までの酸化リチウム；
（ｉｘ）約７６〜約８０質量％のシリカ、約２０〜約２４質量％のマグネシア、０を超え約０．０１質量％までの酸化リチウム；又は
（ｘ）約７６〜約８０質量％のシリカ、約２０〜約２４質量％のマグネシア、０を超え約０．００５質量％までの酸化リチウム
のうちのいずれか１つの繊維化生成物を含む、上記３８に記載の無機繊維。
１２．約７６〜約８０質量％のシリカ、約２０〜約３０質量％のマグネシア、及び次の範囲のうちいずれか１つの酸化リチウム：（ｉ）０を超え約０．０５質量％まで、（ｉｉ）０を超え約０．０４５質量％まで、（ｉｉｉ）約０．００２〜約０．０４質量％、（ｉｖ）約０．００５〜約０．０４質量％、（ｖ）約０．０１〜約０．０４質量％、（ｖｉ）約０．０２〜約０．０４質量％、（ｖｉｉ）約０．０３〜約０．０４質量％、又は（ｖｉｉｉ）約０．０３５〜約０．０４質量％、の繊維化生成物を含む、上記１１に記載の無機繊維。
１３．約７７〜約８０質量％のシリカ、約２０〜約２３質量％のマグネシア、０を超え約０．４５質量％までの酸化リチウムの繊維化生成物を含む、上記１に記載の無機繊維。
１４．（ｉ）約７７〜約８０質量％のシリカ、約２０〜約２３質量％のマグネシア、０を超え約０．３５質量％までの酸化リチウム；
（ｉｉ）約７７〜約８０質量％のシリカ、約２０〜約２３質量％のマグネシア、０を超え約０．３質量％までの酸化リチウム；
（ｉｉｉ）約７７〜約８０質量％のシリカ、約２０〜約２３質量％のマグネシア、０を超え約０．２５質量％までの酸化リチウム；
（ｉｖ）約７７〜約８０質量％のシリカ、約２０〜約２３質量％のマグネシア、０を超え約０．２質量％までの酸化リチウム；
（ｖ）約７７〜約８０質量％のシリカ、約２０〜約２３質量％のマグネシア、０を超え約０．１５質量％までの酸化リチウム；
（ｖｉ）約７７〜約８０質量％のシリカ、約２０〜約２３質量％のマグネシア、０を超え約０．１質量％までの酸化リチウム；
（ｖｉｉ）約７７〜約８０質量％のシリカ、約２０〜約２３質量％のマグネシア、０を超え約０．０７５質量％までの酸化リチウム；
（ｖｉｉｉ）約７７〜約８０質量％のシリカ、約２０〜約２３質量％のマグネシア、０を超え約０．０５質量％までの酸化リチウム；
（ｉｘ）約７７〜約８０質量％のシリカ、約２０〜約２３質量％のマグネシア、０を超え約０．０１質量％までの酸化リチウム；又は
（ｘ）約７７〜約８０質量％のシリカ、約２０〜約２３質量％のマグネシア、０を超え約０．００５質量％までの酸化リチウム
のうちのいずれか１つの繊維化生成物を含む、上記１３に記載の無機繊維。
１５．約７７〜約８０質量％のシリカ、約２０〜約３０質量％のマグネシア、及び次の範囲のうちいずれか１つの酸化リチウム：（ｉ）０を超え約０．０５質量％まで、（ｉｉ）０を超え約０．０４５質量％まで、（ｉｉｉ）約０．００２〜約０．０４質量％、（ｉｖ）約０．００５〜約０．０４質量％、（ｖ）約０．０１〜約０．０４質量％、（ｖｉ）約０．０２〜約０．０４質量％、（ｖｉｉ）約０．０３〜約０．０４質量％、又は（ｖｉｉｉ）約０．０３５〜約０．０４質量％、の繊維化生成物を含む、上記１４に記載の無機繊維。
１６．約７８〜約８０質量％のシリカ、約２０〜約２２質量％のマグネシア、０を超え約０．４５質量％までの酸化リチウムの繊維化生成物を含む、上記１に記載の無機繊維。
１７．（ｉ）約７８〜約８０質量％のシリカ、約２０〜約２２質量％のマグネシア、０を超え約０．３５質量％までの酸化リチウム；
（ｉｉ）約７８〜約８０質量％のシリカ、約２０〜約２２質量％のマグネシア、０を超え約０．３質量％までの酸化リチウム；
（ｉｉｉ）約７８〜約８０質量％のシリカ、約２０〜約２２質量％のマグネシア、０を超え約０．２５質量％までの酸化リチウム；
（ｉｖ）約７８〜約８０質量％のシリカ、約２０〜約２２質量％のマグネシア、０を超え約０．２質量％までの酸化リチウム；
（ｖ）約７８〜約８０質量％のシリカ、約２０〜約２２質量％のマグネシア、０を超え約０．１５質量％までの酸化リチウム；
（ｖｉ）約７８〜約８０質量％のシリカ、約２０〜約２２質量％のマグネシア、０を超え約０．１質量％までの酸化リチウム；
（ｖｉｉ）約７８〜約８０質量％のシリカ、約２０〜約２２質量％のマグネシア、０を超え約０．０７５質量％までの酸化リチウム；
（ｖｉｉｉ）約７８〜約８０質量％のシリカ、約２０〜約２２質量％のマグネシア、０を超え約０．０５質量％までの酸化リチウム；
（ｉｘ）約７８〜約８０質量％のシリカ、約２０〜約２２質量％のマグネシア、０を超え約０．０１質量％までの酸化リチウム；又は
（ｘ）約７８〜約８０質量％のシリカ、約２０〜約２２質量％のマグネシア、０を超え約０．００５質量％までの酸化リチウム
のうちのいずれか１つの繊維化生成物を含む、上記１６に記載の無機繊維。
１８．前記繊維化生成物は、アルミナ、ボリア、及びこれらの混合物から選択される粘度調整剤を更に含む、上記１〜１７のいずれか一項に記載の無機繊維。
１９．（ｉ）前記繊維化生成物は、０を超え約１１質量％のジルコニアを含む；
（ｉｉ）前記繊維化生成物は、Ｆｅ2Ｏ3として測定した酸化鉄を１質量％以下で含有する；
（ｉｉｉ）前記繊維化生成物は、１質量％以下のカルシアを含有する；及び／又は
（ｉｖ）前記繊維は、約３．５μｍを超え約７．５μｍまでの平均直径を有する
のうちの少なくとも１つを更に特徴とする、上記１〜１８のいずれか一項に記載の無機繊維。
２０．前記繊維は、１２６０℃で５％以下の収縮を示す、上記１〜１９のいずれか一項に記載の無機繊維。
２１．前記繊維は、１４００℃で５％以下の収縮を示す、上記１〜１９のいずれか一項に記載の無機繊維。
２２．生理食塩水中での低い生体内持続性、低収縮、及び良好な機械的強度を示す無機繊維を調製する方法であって、
（ｉ）（ａ）シリカ及びマグネシア、又は（ｉ）（ｂ）シリカ及びカルシア、又は（ｉ）（ｃ）シリカ、マグネシア及びカルシウム、及び（ｉｉ）０を超え約０．４５質量％までの酸化リチウム、（ｉｉｉ）所望により０を超え１１質量％までのジルコニア、及び（ｉｖ）所望により粘度調整剤、を含む成分の溶融物を形成する工程；及び前記溶融物から繊維を製造する工程を含む、方法。
２３．上記１〜２１のいずれか一項に記載の無機繊維を複数含む熱絶縁材料を、物品の上、中、近傍又は周辺に配置する工程を含む、物品を絶縁する方法。
２４．バルク繊維、ブランケット、ブロック、ボード、コーキング組成物、セメント組成物、コーティング、フェルト、マット、型成形可能組成物、モジュール、紙、ポンプ圧送可能組成物、パテ組成物、シート、タンピング材混合物、真空鋳造形体、真空鋳造型、又は織布、組紐、布、織物、ロープ、テープ、スリーブ、芯材のうちの少なくとも１つを含む無機繊維含有物品であって、前記繊維含有物品は上記１〜２１のいずれか一項に記載の繊維化生成物を含む、繊維含有物品。